(57)【要約】  プロピレン系重合体からなる繊維から形成される、ＭＦＲが６５〜１５０ｇ／１０分であり繊度が０．０１〜１．５デニールであるスパンボンド不織布であって、目付が５〜４０ｇ／ｍ2、エンボス面積率が６．５〜２５％の範囲にあることを特徴とするスパンボンド不織布を提供すること。【特許請求の範囲】
【請求項１】
プロピレン系重合体からなる繊維から形成される、ＭＦＲが６５〜１５０ｇ／１０分であり繊度が０．０１〜１．５デニールであるスパンボンド不織布であって、目付が５〜４０ｇ／ｍ2、エンボス面積率が６．５〜２５％の範囲にあることを特徴とするスパンボンド不織布。
【請求項２】
耐毛羽立ち性が１．０〜２．０点及び剛軟度／目付で表される柔軟指数が２．２mm/20mm/(g/m2)以下、引張強度／目付で表される引張強度指数が０．９N/25mm/(g/m2)以上である請求項１に記載のスパンボンド不織布。
【請求項３】
ＭＦＲが６０〜１５０ｇ／１０分の範囲にあるプロピレン系重合体を用いて製造することにより得られる請求項１または２に記載のスパンボンド不織布。
【請求項４】
プロピレン系重合体からなる繊維が、ドラフト比１５００以上で形成されてなる請求項１に記載のスパンボンド不織布。
【発明の詳細な説明】
【技術分野】
【０００１】
本発明は、耐毛羽立ち性、柔らかさ、強度が要求され、また同時に優れた生産性が要求される分野、例えば衛生材料の表面素材、特にバックシートに有用なプロピレン系重合体からなる繊維から形成されるスパンボンド不織布に関する。
【背景技術】
【０００２】
従来から、衛生材料の外側の表面材、代表的な例として使い捨ておむつや、生理用ナプキン等のバックシートには、透湿性フィルム単体、エアスルーあるいはポイントボンドなどの短繊維不織布が、透湿性フィルムと複合して用いられてきた。ところが、透湿性フィルム単体では毛羽は立たないが手触りが悪く、エアスルーでは柔らかいが、強度や耐毛羽立ち性に問題があり、また短繊維不織布は経済性や耐毛羽立ち性は良いが、柔らかさや強度に問題があるなど、従来の素材はそれぞれに問題があった。【０００３】
また、バックシートに不織布を用いることに関しては、特開平11‐972号公報（特許文献１）に、透湿性フィルムと共にスパンボンド不織布を含む不織布を使用することが開示されているが、短繊維不織布と同様に、耐毛羽立ち性を中心に、強力、柔軟性の必要特性バランスまでは検討されていないのが現状である。バックシートなどの常に摩擦に晒される表面素材として使用される場合は、耐毛羽立ち性は重要な特性であり、例えば使い捨ておむつに使用される場合、毛羽が発生すると毛玉になり、幼児が口に入れる危険性が生ずるだけでなく、外観が極めて悪くなるという問題が発生する。また、衛生用品のバック−シートとして用いた時は、柔らかさも重要となってくる。なぜなら、柔らかさは、使用者にとって重要な使用感と直接的な関係があるためである。また着用者、介護者、看護者等が触れた際の触感を良くするためにも柔らかさは必要とされる。【０００４】
なお、不織布に関し、例えば柔軟性については特開昭63‐288260号公報（特許文献２）あるいは特開平10‐280267号公報（特許文献３）等についての記載があり、さらにこうしたスパンボンド不織布の強力については、特開平10‐292256号公報（特許文献４）に開示されているように、個々の特性の改良は行われているが、バックシートのような表面素材を対象としたものではなく、耐毛羽立ち性とのバランスを含めた検討はなされていない。【０００５】
従来の方法では、プロピレン系重合体スパンボンド不織布をバックシート用途に提供する場合、柔軟性を得るには、後加工による工程を経る方法か、熱エンボスロールでの圧着を弱める方法があるが、前者の方法では生産性や経済性に劣り、後者の方法では柔軟度は得られるが、耐毛羽立ち性が低下する。また、耐毛羽立ち性と柔軟性を両方得ようとして単純に目付を小さくすると、不織布の強度が小さくなり、おむつ等の製品設計の自由度が制限されてしまう。【０００６】
繊度を小さくして柔軟性を得ようとすることも試みられているが、圧着されない繊維長が増大することからも耐毛羽立ち性の低下が予想される。そこで圧着部分を強固にしようとして、過酷な圧着温度または接圧を与えると、非圧着部の熱履歴までが大きくなり、繊維の柔軟性が失われたり、圧着部での破損、つまりピンホールの様な過圧着現象が起こるという問題があった。【０００７】
また、繊度を小さくする場合、紡糸速度を上げる方法と吐出量を下げる方法があるが、ポリプロピレンでは、圧着に関与すると考えられる非晶部、または緩い結晶部は、むしろ紡糸速度を落とす方が生成しやすいことはよく知られている。しかしながら、この方法で細い繊度の不織布を作るためには、吐出量を落とし、紡糸速度を下げると共に、流動性を高めるために樹脂粘度を低下させることが必要になる。したがって、このような方法では紡糸性の悪化や、生産性の低下、物性の低下等の問題があった。【０００８】
ところで、特開2002‐105832号公報（特許文献5）には後加工を必要とせず、耐毛羽立ち性がよく、柔軟性があり強力も兼ね備えたスパンボンド不織布が記載されている。しかし特許文献5では比較的メルトフローレートの小さいポリプロピレンを原料として用いている為、糸切れの発生により生産性が低下することが考えられる。またこのスパンボンド不織布では未だに充分な柔軟性があるとはいえない為、更なる改善が必要とされている。
【特許文献１】特開平11‐972号公報
【特許文献２】特開昭63‐288260号公報
【特許文献３】特開平10‐280267号公報
【特許文献４】特開平10‐292256号公報
【特許文献５】特開2002‐105832号公報
【発明の開示】
【発明が解決しようとする課題】
【０００９】
そこで本発明は、耐毛羽立ち性、柔軟性、強度を低下させずに、生産性に優れたスパンボンド不織布を得ることを目的とする。
【課題を解決するための手段】
【００１０】
本発明者らは、上記課題を検討し、プロピレン系重合体を用い、スパンボンド不織布の目付、ＭＦＲ、繊度及びエンボス面積率等を特定の範囲にすることにより、上記目的を達成できることを見出した。【００１１】
すなわち本発明は、
プロピレン系重合体からなる繊維から形成される、ＭＦＲが６５〜１５０ｇ／１０分であり繊度が０．０１〜１．５デニールであるスパンボンド不織布であって、目付が５〜４０ｇ／ｍ2、エンボス面積率が６．５〜２５％の範囲にあることを特徴とするスパンボンド不織布である。【００１２】
上記スパンボンド不織布は耐毛羽立ち性が１．０〜２．０点及び剛軟度／目付で表される柔軟指数が２．２mm/20mm/(g/m2)以下、引張強度／目付で表される引張強度指数が０．９N/25mm/(g/m2)以上であることが好ましい。【００１３】
また上記スパンボンド不織布はＭＦＲが６０〜１５０ｇ／１０分の範囲にあるプロピレン系重合体を用いて製造することが好ましい。【００１４】
前記プロピレン系重合体からなる繊維が、ドラフト比１５００以上で形成されてなることが好ましい。
【発明の効果】
【００１５】
本発明のスパンボンド不織布は、生産性がよく、柔軟で強度に優れ毛羽立ちし難い不織布であり、工業的に極めて価値がある。
【発明を実施するための最良の形態】
【００１６】
次に本発明のスパンボンド不織布について具体的に説明する。【００１７】
本発明に使用されるスパンボンド不織布は、プロピレン系重合体を用いてスパンボンド法による溶融紡糸で形成される。【００１８】
プロピレン系重合体として具体的には、プロピレンの単独重合体、プロピレンと他のα‐オレフィンとの共重合体が挙げられる。共重合する他のα‐オレフィンとしては、エチレン、1‐ブテン、1‐ペンテン、1‐ヘキセン、1‐オクテン、1‐デセン、3‐メチル−1‐ブテン、3‐メチル‐1‐ペンテン、3‐エチル‐1‐ペンテン、4‐メチル‐1‐ペンテン、4‐メチル‐1‐ヘキセンなどの炭素数2〜20のα‐オレフィンが例示される。これらのなかでは、エチレンや１−ブテンが好ましく、特にエチレンが好ましい。このような他のα‐オレフィンは1種単独で、または2種以上組み合わせて共重合させてもよい。プロピレンと他のα‐オレフィンとの共重合体を用いる場合、共重合体中のα−オレフィンに由来する構造単位の含有量は５．０ｍｏｌ％以下であることが好ましい。【００１９】
さらに本発明では、必要に応じて、プロピレン系重合体に、本発明の目的を損なわない範囲で、他の重合体、着色剤、耐熱安定剤、核剤などを配合してもよい。【００２０】
本発明のスパンボンド不織布の目付は5〜40g/m2である。透湿性フィルムと組み合わせて、バックシートなどに用いる場合は、5 g/m2〜30 g/m2が好ましく、6 g/m2〜20 g/m2が更に好ましい。上記範囲の下限値より低い目付では不織布の強度が不足し、上記範囲の上限値を超えると全体が厚くなり、硬い触感の原因となるので好ましくない。【００２１】
また本発明のスパンボンド不織布のMFRは65〜150g／10分であり、好ましくは、70〜130g/10分である。スパンボンド不織布のMFRがこの範囲であれば、原料としてMFRの異なるプロピレン系重合体を混合して用いてもよい。MFRが上記範囲の下限値を下回ると生産性が低下し、MFRが上記範囲の上限値を上回ると、繊維自体の強度が不足し充分な引張強度が得られない。なお、本発明において、MFRはJIS K7210-1999に従って、温度230℃、荷重2.16kgの条件で測定した値である。このMFRの値は、スパンボンド不織布を形成した後に測定した値である。【００２２】
また本発明の不織布の原料であるプロピレン系重合体のMFRは通常は60〜150g／10分であり、70〜120g／10分がさらに好ましい。かかる範囲のＭＦＲを有するプロピレン系重合体を用いることにより、生産性に優れ、引張強度に優れるスパンボンド不織布が得られる。MFRが上記範囲の下限値を下回ると生産性が低下するので好ましくない。この原料のMFRの値はスパンボンド不織布を製造する前のプロピレン系重合体について測定した値である。【００２３】
また、スパンボンド不織布の繊度は、0.01デニール（以下、d）〜1.5dである。好ましくは0.1〜1.2dである。上記範囲の上限値を超えると、柔軟性や均一性(地合)の低下により強度が低下するため好ましくない。また上記範囲の下限値を下回ると、安定した紡糸が困難となり、生産性が低下するため好ましくない。【００２４】
スパンボンド不織布を形成するプロピレン系重合体からなる繊維は、好ましくはドラフト比(ノズル孔径の面積と繊維径の面積との比)（(ノズル径[ｍｍ])2）/(繊維径[ｍｍ])2）が、１５００以上であり、より好ましくは、１９００〜８２００であり、更に好ましくは、２９００〜６３００である。【００２５】
上記範囲の下限値を下回るとプロピレン系重合体からなる繊維、さらには得られるスパンボンド不織布の強度が不足し、衛生用品のバックシート等に使用する際求められる強度を満たせなくなる。ドラフト比の上限は特に限定はされないが、通常、ドラフト比が８２００を超えると、安定した紡糸が困難となり、生産性が低下するため好ましくない。【００２６】
本発明のスパンボンド不織布のエンボス面積率は、６．５〜２５％であり、好ましくは、７．０〜２１％である。上記範囲の下限値を下回ると耐毛羽立ち性が悪化し、上記範囲の上限値を上回ると触感が硬くなり好ましくない。【００２７】
本発明のスパンボンド不織布の耐毛羽立ち性は1.0〜2.0点である。好ましくは1.0点である。上記範囲の上限値を上回る不織布は、紙おむつのバックシートとして用いる場合、衣類やカーペット等との摩擦により毛玉が発生し易くなり、見栄えが極めて悪くなるという問題や毛玉を幼児が誤って口に入れる危険性が発生する場合がある。【００２８】
ここで耐毛羽立ち性とは、不織布を他の部材と接触を繰り返させた際に、不織布の表面に生ずる毛羽立ちし難さの指標であり、評点が小さいものが優れている。耐毛羽立ち性は、交絡の形成状態、繊維長さ、繊維径、繊維強度、圧着状態などによって定まる特性である。【００２９】
本発明のスパンボンド不織布の柔軟指数は好ましくは2.2mm/20mm/(g/m2)以下であり、より好ましくは1.0〜2.0 mm/20mm/(g/m2)である。柔軟指数が上記範囲を超えると、衛生用品のバック−シートとして用いた時に、使用者にとって重要な使用感と直接的な関係があり、また着用者、介護者、看護者等が触れる部分でもあるために重要な柔らかさが不充分となる場合がある。【００３０】
ここで、不織布の柔軟指数は、不織布の剛軟度／目付で定義される不織布の柔軟性を表す指標であり、JIS L1096-1999の8.19.1のA法「カンチレバー法」に基づいて測定した不織布の剛軟度および上記のようにして測定した不織布の目付から算定される値であり、実際の不織布の使用感にかかわる指標である。【００３１】
本発明のスパンボンド不織布の引張強度指数は好ましくは0.9N/25mm/(g/m2)以上である。引張強度指数が0.9N/25mm/(g/m2)を下回ると、衛生用品のバック−シート等に使用する際求められる強度を満たせなくなる場合がある。【００３２】
ここで、不織布の引張強度指数は、不織布の引張強度／目付で定義される不織布の強度を表す指標であり、JIS L1096-1999の8.12.1の（1）の「Ａ法（ストリップ法）」の「カットストリップ法」に基づいて測定した不織布の引張強度および上記のようにして測定した不織布の目付から算定される値であり、実際の不織布の使用感にかかわる指標である。【００３３】
上記のような本発明で規定する特性を満たすスパンボンド不織布は、使用感が良いことは勿論、スパンボンド不織布を製造する際に糸切れなどが発生しにくく、大変優れた生産性も有している。【００３４】
本発明のスパンボンド不織布の製造方法は特に限定されないが、本発明のような繊維径が1.5d以下と細い、スパンボンド不織布を得るためには例えば、特開平8‐3853号公報に開示されている様に、紡糸口から紡糸された多数の連続繊維を冷却風により冷却し、新たに導入した延伸風により延伸する製法、あるいは、特開2002‐302862号公報に開示されている様に冷却風を風速の異なる二段階に分割し、冷却風をそのまま延伸風として用いる製法により、製造するのが生産性も良く好ましい。【００３５】
〔実施例〕
次に本発明のプロピレン系重合体スパンボンド不織布について実施例を示してさらに詳細に説明するが、本発明はこれらによって限定されるものではない。【００３６】
以下の実施例、比較例で用いたスパンボンド不織布製造装置は以下の通りである。【００３７】
スパンボンド不織布製造設備〈１〉
特開平8−3853号公報の実施例1に開示されているスパンボンド不織布製造装置。すなわち、紡糸口金より紡糸された繊維が喉部で徐冷された後、冷却室で冷却風により冷却され、冷却風とは別に導入された延伸風により延伸されるように構成された密閉型装置に延伸された後に繊維が分散するように繊維分散装置が設置されており、分散された繊維が移動捕集装置上に堆積し、その堆積した繊維集合体をエンボスロールとフラットロールにて圧力と温度を調整し、部分的に圧着を行なう装置を備えたスパンボンド不織布製造設備。【００３８】
スパンボンド不織布製造設備〈２〉
紡糸口金より紡糸された繊維が片側からの冷却風により冷却され、冷却風とは別に導入された延伸風により延伸されるように構成された開放型装置に延伸された後に繊維が分散するように繊維分散装置が設置されており、分散された繊維が移動捕集装置上に堆積し、その堆積した繊維集合体をエンボスロールとフラットロールにて圧力と温度を調整し、部分的に圧着を行なう装置を備えたスパンボンド不織布製造設備。【００３９】
スパンボンド不織布製造設備〈３〉
特開平2002−302862号公報の実施例1に開示されているようなスパンボンド不織布製造装置、即ち、冷却室に導入される冷却風吹き出し部が上下方向に2段に分かれて設置され、冷却風が延伸風を兼ねるように構成された密閉型装置に延伸された後に繊維が分散するように繊維分散装置が設置されており、分散された繊維が移動捕集装置上に堆積し、その堆積した繊維集合体をエンボスロールとフラットロールにて圧力と温度を調整し、部分的に圧着を行なう装置を備えたスパンボンド不織布製造設備。【００４０】
以下の実施例、比較例で用いた測定法は以下の通りである。【００４１】
（１）MFR（メルトフローレート〔g／10分（230℃）〕）
下記に示した事項以外は全てJIS K7210‐1999の7項B法のb「ピストンが所定の距離を移動する時間を測定する方法」に従って測定した。【００４２】
〈１〉作製したプロピレン系重合体からなる各スパンボンド不織布サンプルについて、試験片を5gずつ5点採取した。採取場所は、MD方向に対しては任意の場所とし、CD方向に対しては、不織布サンプルの両端20cmを除き、直線状に均一間隔で5箇所とした。【００４３】
〈２〉長さ160mm×内径9.550mmのシリンダーにピンセットで試験片を詰め込んだ。【００４４】
〈３〉自動押出しプラストメータ（テスター産業（株）製、TP‐406型）を用い、試験温度230℃、荷重2.16kg、測定距離6mmでMFRを測定した。【００４５】
〈４〉各不織布サンプル毎に、採取した5点の試験片につき別々に測定し、その平均値を求め、小数点第1位を四捨五入して各スパンボンド不織布のMFRとした。【００４６】
（２）繊度〔デニール：d：9000mあたりの繊維のグラム数〕
1d＝1g／繊維長9000m
〈１〉作製した各スパンボンド不織布サンプルについて10mm×10mmの試験片を10点採取した。採取場所は、MD方向に対しては任意の場所とし、CD方向に対しては、不織布サンプルの両端20cmを除き、直線上に均一間隔で10箇所とした。【００４７】
〈２〉Nikon社製ECLIPSE E400 顕微鏡を用い、倍率20倍で、繊維の直径をμm単位で小数点第1位まで読み取った。1試験片毎に任意の20箇所の径を測定した。これを10点の試験片について、それぞれ測定した（径の測定点は合計200点）。径の測定結果より、各測定点毎に、9000m当たりの繊維のグラム数を求めた。この際、ポリプロピレンの密度を0.91g／cm3として計算した。【００４８】
〈３〉200点の測定点毎に、9000m当たりの繊維のグラム数を別個に換算し、その換算値の平均値を求め、小数点第2位を四捨五入して各不織布サンプルの繊度とした。【００４９】
（３）ドラフト比
上記繊度の測定で求められた合計200点の径の測定結果の平均値を求め、小数点第２位を四捨五入して、繊維径（単位：μｍ）とした。【００５０】
各スパンボンド不織布製造設備で用いたノズル径（単位：ｍｍ）と得られた繊維の繊維径から、ドラフト比を下式より求め、10の位を四捨五入し各スパンボンド不織布サンプルのドラフト比とした。【００５１】
ドラフト比＝（ノズル径〔ｍｍ〕）2／（繊維径〔ｍｍ〕）2
（４）目付〔g／m2〕
JIS L1096‐1990の6.4.2項の「標準状態における単位面積当たりの質量」に従って測定した。【００５２】
〈１〉作製した各スパンボンド不織布サンプルについて、100cm2の円形試験片を採取した。採取場所は、MD方向に対しては任意の場所とし、CD方向に対しては、不織布サンプルの両端20cmを除き、直線上に均一間隔で20箇所とした。【００５３】
〈２〉採取した各試験片につき、上皿電子天秤（島津製作所製、EB‐330型）を用いて、それぞれ質量（g）を測定した。各試験片の質量の平均値を求めた。求めた平均値から1m2当たりの質量（g）に換算し、小数点第2位を四捨五入して各不織布サンプルの目付とした。【００５４】
（５）耐毛羽立ち性〔点〕
〈１〉作製した各スパンボンド不織布サンプルについて300mm（MD）×25mm（CD）の試験片を40点採取した。採取場所は、MD方向に対しては任意の2箇所（エンボスロール側面の評価用（表面）、フラットロール側面（裏面）の評価用）とし、CD方向に対しては、不織布サンプルの両端20cmを除き、直線上に均一間隔で各20箇所とした（計40箇所）。【００５５】
〈２〉JIS−L0849−2004の5の5.1のbに記載の装置「摩擦試験器II形（学振形）」を用いて評価した。具体的には、該装置として大栄科学精器社製RT−100型を用い、摩擦子の荷重を200gとし、包装用粘着テープ（布）No．314（リンレイテープ社製）を用い、該粘着テープの粘着面と、試験片の測定面が摩擦できる様に設置した。この際、測定中に試験片がずれる事を防止する為に、紙やすり「400番」をやすり面を上にして装置の台上に取り付け、さらに試験片を評価面が上になる様にやすり面の上に置き、測定装置の台上に取り付けた。【００５６】
〈３〉試験片を取り付けた後、試験片の測定面と粘着テープの非粘着面を50回往復摩擦させた。【００５７】
〈４〉試験片の摩擦面を観察し、耐毛羽立ち性について、以下の基準で点数をつけて評価した。【００５８】
1点：毛羽立ちがない。【００５９】
2点：一箇所に小さな毛玉が出来始める程度に毛羽立っている。【００６０】
3点：はっきりとした毛玉が出来始め、また小さな毛玉が複数見られる。【００６１】
4点：毛玉が大きくはっきり見られ、複数箇所で繊維が浮き上がりはじめる。【００６２】
5点：試験片が薄くなるほど甚だしく繊維が剥ぎ取られている。【００６３】
6点：試験片が破損するほど繊維が剥ぎ取られる。【００６４】
〈５〉各試験片毎に、上記〈１〉〜〈４〉を行った。表面評価用の試験片については裏面を摩擦し、裏面評価用の試験片については裏面を摩擦し評価した。【００６５】
〈６〉上記40点（表裏各20点）について平均値を求め、小数点第2位で四捨五入して各不織布サンプルの耐毛羽立ち性とした。【００６６】
（６）柔軟指数
JIS L1096−1999の8.19.1の「A法（45°カンチレバー法）」に従って測定した。【００６７】
〈１〉作製した各スパンボンド不織布サンプルについて長さ150mm、幅20mmの長方形型試験片を、MD方向に長い試験片を20点、CD方向に長い試験片を20点の計40点採取した。採取場所は、各不織布サンプルのMD方向に対しては任意の2箇所（CD方向に長い試験片の採取場所と、MD方向に長い試験片の採取場所）とし、CD方向に対しては、不織布サンプルの両端20cmを除き、直線上に均一間隔で各20箇所とした（計40箇所）。【００６８】
〈２〉採取した試験片につき、それぞれ表裏をmm単位で再測定し整数位まで読み取り、平均値を求め、小数第2位を四捨五入した。【００６９】
〈３〉これを40点の試験片についてそれぞれ測定し、平均値を求め小数点第2位を四捨五入して各不織布サンプルの剛軟度〔mm／20mm〕とし、下式より柔軟指数を求めた。【００７０】
柔軟指数＝剛軟度の平均値〔mm／20mm〕／目付〔g／m2〕
（７）引張強度、引張強度指数
下記に示した事項以外は全て、JIS L1096−1999の8.12.1の（1）の「A法（ストリップ法）」の「カットストリップ法」に従って測定した。【００７１】
〈１〉作製した各スパンボンド不織布サンプルについて、長さ200mm、幅25mmの試験片を上記（５）と同じ要領で、MD方向に長い試験片、CD方向に長い試験片をそれぞれ20点ずつ、計40点採取した。【００７２】
〈２〉各試験片につき、定速伸張型引張試験機（インストロン社製5564型）を用い、チャック間100mm、引張速度100mm／minの条件下で、試験片が破断するまで試験片の長さ方向に対して荷重を加え、この際の最大荷重〔N／25mm〕を測定した。
〈３〉これを40点の試験片についてそれぞれ測定し、最大荷重値の平均を求め小数点第2位を四捨五入して各不織布サンプルの引張強度〔N／25mm〕とした。【００７３】
〈４〉引張強度指数は下式で求め、小数点第2位を四捨五入して各不織布サンプルの引張強度指数とした。【００７４】
引張強度指数＝引張強度〔N／25mm〕／目付〔g／m2〕
（８）生産性
生産性は、スパンボンド不織布作製時の繊維の糸切れで評価した。各スパンボンド不織布サンプルの製造条件を調整後、該不織布サンプルを10分間連続して作製した時の該作製時における観察結果である。【００７５】
○：糸切れなし
×：糸切れあり
【実施例１】
【００７６】
スパンボンド不織布原料にポリプロピレン（ポリプロピレン単独重合体、MFR（JIS K7210-1999に準拠し温度230℃荷重2.16kgで測定）：65 g／10分）を用いた。スパンボンド不織布製造設備〈１〉を用いて、ノズル径0.60mm、単孔吐出量0.35g／min、樹脂温度225℃、冷却風速1.8m/s、冷却温度20℃、延伸風量3000m3/hr/mとし分散装置を調整して得られたウェブを、エンボスロール（刻印形状：菱形、刻印寸法  0.67mm×0.67mm、ピッチ：1.47mm×1.47mm、エンボス面積率21％、千鳥配列、刻印傾斜：45度）とフラットロールとの間を通して圧力と温度を調整し熱エンボス処理し、繊維径1.2d、ドラフト比１９００、不織布を構成するポリプロピレン繊維のMFRが70g／10分、目付が17g /m2のスパンボンド不織布を得た。【００７７】
このスパンボンド不織布について耐毛羽立ち性、柔軟性、引張強度の測定した。【００７８】
結果を表1に示す。
【実施例２】
【００７９】
実施例1において、移動捕集装置の速度を調整した以外は同様にし、目付15 g /m2であるスパンボンド不織布を得た。【００８０】
このスパンボンド不織布について実施例1と同様に各特性の評価及び測定を行った。【００８１】
結果を表1に示す。
【実施例３】
【００８２】
実施例1において、原料であるポリプロピレンとしてMFRが120g／10分のポリプロピレンを用い、樹脂温度215℃、冷却風速1.6m/s、延伸風量2600m3/hr/mとし、繊維径1.2d、ドラフト比１９００、不織布を構成するポリプロピレン繊維のMFRが130g／10分、目付が17g /m2のスパンボンド不織布を得た。【００８３】
このスパンボンド不織布について実施例1と同様に各特性の評価及び測定を行った。【００８４】
結果を表1に示す。
【実施例４】
【００８５】
実施例1において、原料であるポリプロピレンとしてMFRが70g／10分のポリプロピレンを用い、樹脂温度235℃、冷風速度1.6 m/s、延伸風量4500m3/hr/mとし、繊維径0.8d、ドラフト比２９００、不織布を構成するポリプロピレン繊維のMFRが75g／10分、目付が17g /m2のスパンボンド不織布を得た。【００８６】
このスパンボンド不織布について実施例1と同様に各特性の評価及び測定を行った。【００８７】
結果を表1に示す。
【実施例５】
【００８８】
実施例1において、原料であるポリプロピレンとしてMFRが70g／10分のポリプロピレンを用い、樹脂温度245℃、冷風速度1.6m/s、延伸風量6700m3/hr/mとし、繊維径0.5d、ドラフト比４６００、不織布を構成するポリプロピレン繊維のMFRが75／10分、目付が17g /m2のスパンボンド不織布を得た。【００８９】
このスパンボンド不織布について実施例1と同様に各特性の評価及び測定を行った。【００９０】
結果を表1に示す。
【実施例６】
【００９１】
実施例1において、原料であるポリプロピレンとしてMFRが100g/10分のポリプロピレンを用い、樹脂温度235℃、冷風速度1.6 m/s、延伸風量6700m3/hr/mとし、繊維径0.5d、ドラフト比４６００、不織布を構成するポリプロピレン繊維のMFRが110g／10分、目付が17g /m2のスパンボンド不織布を得た。【００９２】
このスパンボンド不織布について実施例1と同様に各特性の評価及び測定を行った。【００９３】
結果を表1に示す。【００９４】
〔比較例1〕
実施例1において、原料であるポリプロピレンとしてMFRが40g/10分のポリプロピレンを用い、樹脂温度235℃とした以外は実施例1と同様にし、繊維径1.2d、ドラフト比１９００、不織布を構成するポリプロピレン繊維のMFRが50g／10分、目付が17g /m2のスパンボンド不織布を得た。【００９５】
このスパンボンド不織布について実施例1と同様に各特性の評価及び測定を行った。【００９６】
結果を表1に示す。【００９７】
〔比較例2〕
実施例1において、樹脂温度210℃、冷却風速1.6m/min、延伸風量2000 m3/hr/mとし、繊維径1.8d、ドラフト比１３００、不織布を構成するポリプロピレン繊維のMFRが70g／10分、目付が17g /m2のスパンボンド不織布を得た。【００９８】
このスパンボンド不織布について実施例1と同様に各特性の評価及び測定を行った。【００９９】
結果を表1に示す。【０１００】
〔比較例3〕
実施例1において、エンボス面積率が6.3％であるエンボスロール（刻印形状：円形、刻印寸法：直径0.43mm、ピッチ：1.1mm×2.1mm、千鳥配列）を用いた以外は同様にして、繊維径1.2d、ドラフト比１９００、不織布を構成するポリプロピレン繊維のMFRが70g／10分、目付が17g /m2のスパンボンド不織布を得た。【０１０１】
このスパンボンド不織布について実施例1と同様に各特性の評価及び測定を行った。【０１０２】
結果を表1に示す。
【実施例７】
【０１０３】
スパンボンド不織布原料にポリプロピレン（ポリプロピレン単独重合体、MFR（JIS K7210-1999に準拠し温度230℃荷重2.16kgで測定）：65g／10分）を用いた。スパンボンド不織布製造設備〈２〉を用いて、ノズル径0.60mm、単孔吐出量0.35g／min、樹脂温度225℃、冷却風速2.0m/s、冷却温度20℃、延伸エアガン圧力5.0kgf/cm2とし分散装置を調整して得られたウェブを、エンボスロール（刻印形状：菱形、刻印寸法  0.45mm×0.45mm、ピッチ：1.7mm×1.7mm、エンボス面積率7.0％、千鳥配列、刻印傾斜：45度）とフラットロールとの間を通して熱エンボス処理し、繊維径1.2d、ドラフト比１９００、不織布を構成するポリプロピレン繊維のMFRが75g／10分、目付が17g /m2のスパンボンド不織布を得た。【０１０４】
このスパンボンド不織布について実施例1と同様に各特性の評価及び測定を行った。【０１０５】
結果を表2に示す。
【実施例８】
【０１０６】
実施例７において、移動捕集装置の速度を調整した以外は同様にし、目付15 g /m2であるスパンボンド不織布を得た。【０１０７】
このスパンボンド不織布について実施例1と同様に各特性の評価及び測定を行った。【０１０８】
結果を表2に示す。
【実施例９】
【０１０９】
実施例７において、原料であるポリプロピレンとしてMFRが120 g／10分のポリプロピレンを用い、樹脂温度を215℃、冷却風速を1.8m/s、延伸エアガン圧力を4.0kgf/cm2とした以外は同様にして、繊維径1.2d、ドラフト比１９００、不織布を構成するポリプロピレン繊維のMFRが130 g／10分、目付が17g /m2のスパンボンド不織布を得た。【０１１０】
このスパンボンド不織布について実施例1と同様に各特性の評価及び測定を行った。【０１１１】
結果を表2に示す。
【実施例１０】
【０１１２】
実施例７において、原料であるポリプロピレンとしてMFRが70 g／10分のポリプロピレンを用い、樹脂温度235℃、冷風速度1.8m/s、延伸エアガン圧力6.0kgf/cm2とし、繊維径0.8d、ドラフト比２９００、不織布を構成するポリプロピレン繊維のMFRが74 g／10分、目付が17g /m2のスパンボンド不織布を得た。【０１１３】
このスパンボンド不織布について実施例1と同様に各特性の評価及び測定を行った。【０１１４】
結果を表2に示す。
【実施例１１】
【０１１５】
実施例７において、原料であるポリプロピレンとしてMFRが70 g／10分のポリプロピレンを用い、樹脂温度245℃、冷風速度1.8m/s、延伸エアガン圧力7.0kgf/cm2とし、繊維径0.5d、ドラフト比４６００、不織布を構成するポリプロピレン繊維のMFRが74 g／10分、目付が17g /m2のスパンボンド不織布を得た。【０１１６】
このスパンボンド不織布について実施例1と同様に各特性の評価及び測定を行った。【０１１７】
結果を表2に示す。
【実施例１２】
【０１１８】
実施例7において、原料であるポリプロピレンとしてMFRが100g/10分のポリプロピレンを用い、樹脂温度235℃、冷風速度1.6m/s、延伸エアガン圧力7.0kgf/cm2とし、繊維径0.5d、ドラフト比４６００、不織布を構成するポリプロピレン繊維のMFRが116ｇ/10分、目付が17g /m2のスパンボンド不織布を得た。【０１１９】
このスパンボンド不織布について実施例1と同様に各特性の評価及び測定を行った。【０１２０】
結果を表2に示す。【０１２１】
〔比較例4〕
実施例７において、原料ポリプロピレンとしてMFRが40g/10分のポリプロピレンを用い、樹脂温度235℃とした以外は実施例７と同様にし、繊維径1.2d、ドラフト比１９００、不織布を構成するポリプロピレン繊維のMFRが51g／10分、目付が17g /m2のスパンボンド不織布を得た。【０１２２】
このスパンボンド不織布について実施例1と同様に各特性の評価及び測定を行った。【０１２３】
結果を表2に示す。【０１２４】
〔比較例5〕
実施例７において、樹脂温度210℃、冷却風速1.8m/min、延伸エアガン圧力3.0kgf/cm2とした以外は実施例７と同様にし、繊維径1.8d、ドラフト比１３００、不織布を構成するポリプロピレン繊維のMFRが70g／10分、目付が17g /m2のスパンボンド不織布を得た。【０１２５】
このスパンボンド不織布について実施例1と同様に各特性の評価及び測定を行った。【０１２６】
結果を表2に示す。【０１２７】
〔比較例6〕
実施例７において、エンボス面積率が6.3％であるエンボスロール（刻印形状：円形、刻印寸法：直径0.43mm、ピッチ：1.1mm×2.1mm、千鳥配列）を用いた以外は同様にして、繊維径1.2d、ドラフト比１９００、不織布を構成するポリプロピレン繊維のMFRが70g／10分、目付が17g /m2のスパンボンド不織布を得た。【０１２８】
このスパンボンド不織布について実施例1と同様に各特性の評価及び測定を行った。【０１２９】
結果を表2に示す。
【実施例１３】
【０１３０】
スパンボンド不織布原料にポリプロピレン（ポリプロピレン単独重合体、MFR（JIS K7210-1999に準拠し温度230℃荷重2.16kgで測定）：65g／10分）を用いた。スパンボンド不織布製造設備〈３〉を用いて、ノズル径0.60mm、単孔吐出量0.35g／min、樹脂温度225℃、上段冷却風速0.4m/s、冷却温度20℃、上段冷却風速1.4m/s、冷却温度20℃とし分散装置を調整して得られたウェブを、エンボスロール（刻印形状：菱形、刻印寸法  0.88mm×0.88mm、ピッチ：1.52mm×1.32mm、エンボス面積率18％、千鳥配列、刻印傾斜：30度と150度（CD方向1列毎に交互に配置））とフラットロールとの間を通して熱エンボス処理し、繊維径1.2d、ドラフト比１９００、不織布を構成するポリプロピレン繊維のMFRが70g／10分、目付が17g /m2のスパンボンド不織布を得た。【０１３１】
このスパンボンド不織布について実施例1と同様に各特性の評価及び測定を行った。【０１３２】
結果を表3に示す。
【実施例１４】
【０１３３】
実施例１３において、移動捕集装置の速度を調整した以外は同様にし、目付15 g /m2であるスパンボンド不織布を得た。【０１３４】
このスパンボンド不織布について実施例1と同様に各特性の評価及び測定を行った。【０１３５】
結果を表3に示す。
【実施例１５】
【０１３６】
実施例１３において、原料であるポリプロピレンとしてMFR120g／10分のポリプロピレンを用い、樹脂温度215℃、上段冷却風速0.3m/s、下段冷却風速1.2m/sとし、繊維径1.2d、ドラフト比１９００、不織布を構成するポリプロピレン繊維のMFRが130g／10分、目付が17g /m2のスパンボンド不織布を得た。【０１３７】
このスパンボンド不織布について実施例1と同様に各特性の評価及び測定を行った。【０１３８】
結果を表3に示す。
【実施例１６】
【０１３９】
実施例１３において、原料であるポリプロピレンとしてMFRが70g／10分のポリプロピレンを用い、樹脂温度235℃、上段冷却風速0.6m/s、下段冷却風速2.1m/sとし、繊維径0.8d、ドラフト比２９００、不織布を構成するポリプロピレン繊維のMFRが75g／10分、目付が17g /m2のスパンボンド不織布を得た。【０１４０】
このスパンボンド不織布について実施例1と同様に各特性の評価及び測定を行った。【０１４１】
結果を表3に示す。
【実施例１７】
【０１４２】
実施例13において、原料であるポリプロピレンとしてMFRが70g／10分のポリプロピレンを用い、樹脂温度245℃、上段冷却風速1.0m/s、下段冷却風速3.5m/sとし、繊維径0.5d、ドラフト比４６００、不織布を構成するポリプロピレン繊維のMFRが75g／10分、目付が17g /m2のスパンボンド不織布を得た。【０１４３】
このスパンボンド不織布について実施例1と同様に各特性の評価及び測定を行った。【０１４４】
結果を表3に示す。
【実施例１８】
【０１４５】
実施例１３において、原料であるポリプロピレンとしてMFRが100g/10分のポリプロピレンを用い、樹脂温度235℃、上段冷却風速0.8m/s、下段冷却風速3.2m/sとし、繊維径0.5d、ドラフト比４６００、不織布を構成するポリプロピレン繊維のMFRが112g／10分、目付が17g /m2のスパンボンド不織布を得た。【０１４６】
このスパンボンド不織布について実施例1と同様に各特性の評価及び測定を行った。【０１４７】
結果を表3に示す。【０１４８】
〔比較例7〕
実施例１３において、原料であるポリプロピレンとしてMFRが40g/10分のポリプロピレンを用い、樹脂温度235℃とした以外は実施例１３と同様にし、繊維径1.2d、ドラフト比１９００、不織布を構成するポリプロピレン繊維のMFRが50g／10分、目付が17g /m2のスパンボンド不織布を得た。【０１４９】
このスパンボンド不織布について実施例1と同様に各特性の評価及び測定を行った。【０１５０】
結果を表3に示す。【０１５１】
〔比較例8〕
実施例１３において、樹脂温度210℃、上段冷却風速0.3m/s、下段冷却風速1.1m/sとした以外は実施例１３と同様にし、繊維径1.8d、ドラフト比１３００、不織布を構成するポリプロピレン繊維のMFRが70g／10分、目付が17g /m2のスパンボンド不織布を得た。【０１５２】
このスパンボンド不織布について実施例1と同様に各特性の評価及び測定を行った。【０１５３】
結果を表3に示す。【０１５４】
〔比較例9〕
実施例１３において、エンボス面積率が6.3％であるエンボスロール（刻印形状：円形、刻印寸法：直径0.43mm、ピッチ：1.1mm×2.1mm、千鳥配列）を用いた以外は同様にして、繊維径1.2d、ドラフト比１９００、不織布を構成するポリプロピレン繊維のMFRが70g／10分、目付が17g /m2のスパンボンド不織布を得た。【０１５５】
この不スパンボンド織布について実施例1と同様に各特性の評価及び測定を行った。【０１５６】
結果を表3に示す。
【実施例１９】
【０１５７】
実施例１において、延伸風量2500m3/hr/mとし、繊維径1.5ｄ、ドラフト比1500、不織布を構成するポリプロピレン繊維のMFRが70g/10分、目付けが17g/m2のスパンボンド不織布を得た。【０１５８】
このスパンボンド不織布について実施例１と同様に各特性の評価及び測定を行った。【０１５９】
結果を表１に示す。
【実施例２０】
【０１６０】
実施例５において、ノズル径0.40mmを用いた以外は同様にし、繊維径0.5ｄ、ドラフト比2100、不織布を構成するポリプロピレン繊維のMFRが75g/10分、目付けが17g/m2のスパンボンド不織布を得た。【０１６１】
このスパンボンド不織布について実施例１と同様に各特性の評価及び測定を行った。【０１６２】
結果を表１に示す。
【実施例２１】
【０１６３】
実施例５において、ノズル径0.50mmを用いた以外は同様にし、繊維径0.5ｄ、ドラフト比3200、不織布を構成するポリプロピレン繊維のMFRが75g/10分、目付けが17g/m2のスパンボンド不織布を得た。【０１６４】
このスパンボンド不織布について実施例１と同様に各特性の評価及び測定を行った。【０１６５】
結果を表１に示す。
【実施例２２】
【０１６６】
実施例５において、ノズル径0.70mmを用いた以外は同様にし、繊維径0.5ｄ、ドラフト比6300、不織布を構成するポリプロピレン繊維のMFRが75g/10分、目付けが17g/m2のスパンボンド不織布を得た。【０１６７】
このスパンボンド不織布について実施例１と同様に各特性の評価及び測定を行った。【０１６８】
結果を表１に示す。
【実施例２３】
【０１６９】
実施例５において、ノズル径0.80mmを用いた以外は同様にし、繊維径0.5ｄ、ドラフト比8200、不織布を構成するポリプロピレン繊維のMFRが75g/10分、目付けが17g/m2のスパンボンド不織布を得た。【０１７０】
このスパンボンド不織布について実施例１と同様に各特性の評価及び測定を行った。【０１７１】
結果を表１に示す。【０１７２】
〔比較例１０〕
実施例１において、ノズル径0.35mm、原料であるポリプロピレンとしてMFRが40g/10分のポリプロピレンを用い、樹脂温度235℃とした以外は実施例1と同様にし、繊維径1.2ｄ、ドラフト比700、不織布を構成するポリプロピレン繊維のMFRが50g/10分、目付けが17g/m2のスパンボンド不織布を得た。【０１７３】
このスパンボンド不織布について実施例１と同様に各特性の評価及び測定を行った。【０１７４】
結果を表１に示す。
【実施例２４】
【０１７５】
実施例７において、延伸エアガン圧3.5kgf/cm2とした以外は同様にして、繊維径1.5ｄ、ドラフト比1500、不織布を構成するポリプロピレン繊維のMFRが70g/10分、目付けが17g/m2のスパンボンド不織布を得た。【０１７６】
このスパンボンド不織布について実施例１と同様に各特性の評価及び測定を行った。【０１７７】
結果を表２に示す。
【実施例２５】
【０１７８】
実施例１０において、ノズル径0.40mmを用いた以外は同様にし、繊維径0.5ｄ、ドラフト比2100、不織布を構成するポリプロピレン繊維のMFRが74g/10分、目付けが17g/m2のスパンボンド不織布を得た。【０１７９】
このスパンボンド不織布について実施例１と同様に各特性の評価及び測定を行った。【０１８０】
結果を表２に示す。
【実施例２６】
【０１８１】
実施例１０において、ノズル径0.50mmを用いた以外は同様にし、繊維径0.5ｄ、ドラフト比3200、不織布を構成するポリプロピレン繊維のMFRが74g/10分、目付けが17g/m2のスパンボンド不織布を得た。【０１８２】
このスパンボンド不織布について実施例１と同様に各特性の評価及び測定を行った。【０１８３】
結果を表２に示す。
【実施例２７】
【０１８４】
実施例１０において、ノズル径0.70mmを用いた以外は同様にし、繊維径0.5ｄ、ドラフト比6300、不織布を構成するポリプロピレン繊維のMFRが74g/10分、目付けが17g/m2のスパンボンド不織布を得た。【０１８５】
このスパンボンド不織布について実施例１と同様に各特性の評価及び測定を行った。【０１８６】
結果を表２に示す。
【実施例２８】
【０１８７】
実施例１０において、ノズル径0.80mmを用いた以外は同様にし、繊維径0.5ｄ、ドラフト比8200、不織布を構成するポリプロピレン繊維のMFRが74g/10分、目付けが17g/m2のスパンボンド不織布を得た。【０１８８】
このスパンボンド不織布について実施例１と同様に各特性の評価及び測定を行った。【０１８９】
結果を表２に示す。【０１９０】
〔比較例１１〕
実施例７において、ノズル径0.35mm、原料であるポリプロピレンとしてMFRが40g/10分のポリプロピレンを用い、樹脂温度235℃とした以外は実施例７と同様にし、繊維径1.2ｄ、ドラフト比700、不織布を構成するポリプロピレン繊維のMFRが50g/10分、目付けが17g/m2のスパンボンド不織布を得た。【０１９１】
このスパンボンド不織布について実施例１と同様に各特性の評価及び測定を行った。【０１９２】
結果を表２に示す。
【実施例２９】
【０１９３】
実施例１３において、上段冷却風速0.3m/s、下段冷却風速1.1m/sとした以外は同様にして、繊維径1.5ｄ、ドラフト比1500、不織布を構成するポリプロピレン繊維のMFRが70g/10分、目付けが17g/m2のスパンボンド不織布を得た。【０１９４】
このスパンボンド不織布について実施例１と同様に各特性の評価及び測定を行った。【０１９５】
結果を表３に示す。
【実施例３０】
【０１９６】
実施例１７において、ノズル径0.40mmを用いた以外は同様にし、繊維径0.5ｄ、ドラフト比2100、不織布を構成するポリプロピレン繊維のMFRが75g/10分、目付けが17g/m2のスパンボンド不織布を得た。【０１９７】
このスパンボンド不織布について実施例１と同様に各特性の評価及び測定を行った。【０１９８】
結果を表３に示す。
【実施例３１】
【０１９９】
実施例１７において、ノズル径0.50mmを用いた以外は同様にし、繊維径0.5ｄ、ドラフト比3200、不織布を構成するポリプロピレン繊維のMFRが75g/10分、目付けが17g/m2のスパンボンド不織布を得た。【０２００】
このスパンボンド不織布について実施例１と同様に各特性の評価及び測定を行った。【０２０１】
結果を表３に示す。
【実施例３２】
【０２０２】
実施例１７において、ノズル径0.70mmを用いた以外は同様にし、繊維径0.5ｄ、ドラフト比6300、不織布を構成するポリプロピレン繊維のMFRが75g/10分、目付けが17g/m2のスパンボンド不織布を得た。【０２０３】
このスパンボンド不織布について実施例１と同様に各特性の評価及び測定を行った。【０２０４】
結果を表３に示す。
【実施例３３】
【０２０５】
実施例１７において、ノズル径0.80mmを用いた以外は同様にし、繊維径0.5ｄ、ドラフト比8200、不織布を構成するポリプロピレン繊維のMFRが75g/10分、目付けが17g/m2のスパンボンド不織布を得た。【０２０６】
このスパンボンド不織布について実施例１と同様に各特性の評価及び測定を行った。【０２０７】
結果を表３に示す。【０２０８】
〔比較例１２〕
実施例１３において、ノズル径0.35mm、原料であるポリプロピレンとしてMFRが40g/10分のポリプロピレンを用い、樹脂温度235℃とした以外は実施例７と同様にし、繊維径1.2ｄ、ドラフト比700、不織布を構成するポリプロピレン繊維のMFRが50g/10分、目付けが17g/m2のスパンボンド不織布を得た。【０２０９】
このスパンボンド不織布について実施例１と同様に各特性の評価及び測定を行った。【０２１０】
結果を表３に示す。【０２１１】
【表１】
2007091444.tif 000002
【０２１２】
【表２】
2007091444.tif 000003
【０２１３】
【表３】
2007091444.tif 000004
【国際調査報告】
2007091444.tif 000005
2007091444.tif 000006